FR 2674531 A1 19921002 FR 9103829 A 19910326 T.a présente invention a pour objet le produit industriel nouveau que constitue un revêtement décoratif pour murs et plafonds à base de billes de polystyrène expansé, présentant de hautes qualités d'isolation thermique et d'absorption acoustique, ainsi que des propriétés d'anticondensation. Le produit selon l'invention se caractérise essentiellement en ce qu'il renferme des billes de polystyrène expansé dans un liant constitué d'une dispersion en phase aqueuse d'au moins un polymère vinylique, et en ce qu'il renferme en outre une certaine quantité de vermiculite exfoliée. Les billes de polystyrène mises en oeuvre dans le produit selon l'invention sont avantageusement des billes de polystyrène ignifugé de diamètre compris entre 1 et 3 mm, et elles entrent dans la composition du produit selon l'invention à raison de 10 à 12 % en poids. La vermiculite exfoliée confère au produit selon l'invention des propriétés d'anti-condensation Elle est avantageusement mise en oeuvre à raison de 7 à 10 % en poids. Le polymère vinylique mis en oeuvre dans le produit selon l'invention peut être n'importe quel homopolymère ou copolymère vinylique, tel qu'un chlorure de polyvinyle, un polyacétate de vinyle, un acétate versatate de vinyle, un styrène ester acrylique, un polymère styrène- butadiène, un vinyle éthylène chlorure, cette énumération n'étant pas limitative Ledit polymère est incorporé dans le produit selon l'invention sous forme d'une dispersion aqueuse, dans laquelle il est mis en oeuvre à raison de 48 à 52 % en poids, ladite dispersion aqueuse étant elle-même mise en oeuvre à raison de à 35 % en poids du produit final, qui renferme additionnellement 20 à 30 % en poids d'eau. Le produit selon l'invention peut renfermer en outre divers additifs tels que des pigments, des agents ignifuges, des agents de coalescence, des fongicides, et des épaississants. Les pigments peuvent être incorporés dans le produit selon l'invention à raison de 2 à 5 % en poids A titre d'exemple de pigments utilisables on peut citer le dioxyde de titane, l'oxyde de fer jaune, rouge ou noir et les colorants universels mis en oeuvre dans ce type d'application pour obtenir des teintes vives. Les agents ignifuges peuvent être incorporés dans le produit selon l'invention à raison de 3 à 5 % en poids A titre d'exemple d'agents ignifuges utilisables on peut citer l'oxyde d'antimoine, la paraffine chlorée ou les composés halogénés connus pour ce type d'application. Les agents de coalescence peuvent être mis en oeuvre dans le produit selon l'invention à raison de 0,5 à 2 % en poids A titre d'exemple de tels agents on peut citer le white spirit, l'hexylène glycol, l'acétate de butyl carbitol ainsi que les produits commercialisés sous les marques TEXANOL et DOWANOL par les firmes américaines TEXACO et DOW CHEMICAL. Les fongicides peuvent être mis en oeuvre dans le procédé selon l'invention à raison de 0,3 à 0,7 % en poids A titre d'exemple de fongicides utilisables on peut citer les dérivés phénoliques, mercuriels et stanniques, ainsi que les thiazolines. Enfin les épaississants peuvent être mis en oeuvre dans le procédé selon l'invention à raison de 0,05 à 0,3 % en poids A titre d'exemple d'épaississants utilisables on peut citer les éthers de cellulose, les émulsions acryliques et les polyuréthannes hydrosolubles. Le produit selon l'invention se prépare aisément par introduction, dans la quantité d'eau choisie, d'un polymère vinylique ou d'un mélange de polymères vinyliques, sous agitation vive, de manière à former la suspension Les additifs choisis sont ensuite ajoutés, toujours sous agitation, puis l'ensemble est déversé sur les billes de polystyrène expansé et mélangé soigneusement pendant 30 à 45 minutes avant d'être conditionné dans des récipients hermétiquement fermés. Le produit selon l'invention, destiné à être appliqué par projection mécanique sur les murs et les plafonds, sèche par évaporation de l'eau qu'il renferme, la quantité d'eau à évaporer étant d'environ 50 % du poids du produit Son séchage, qui doit être réalisé à une température supérieure à OC, nécessite de 48 à 72 heures, selon les conditions ambiantes. -I 3 L'application du produit selon l'invention s'effectue à l'aide d'un dispositif approprié et soit en continu, par exemple avec une machine à vis sans fin de type connu, soit en discontinu avec une machine incluant un compresseur, un réservoir et un tuyau d'air, la pression en sortie de buse devant être préférentiellement réglée à 3 à 4 bars. Lors de l'application, la distance de projection est de préférence comprise entre 70 cm et 1 m, et elle s'effectue de préférence par mouvements circulaires sur l'ensemble de la surface à traiter. Le produit selon l'invention s'applique préférentiellement en une seule couche dont l'épaisseur approximative est de 1,5 cm, et dont la couleur est fonction des pigments qu'il renferme. Du fait de sa composition, le produit selon l'invention constitue un excellent isolant thermique, la combinaison du polystyrène et de la vermiculite lui conférant des qualités d'isolation thermique en faible épaisseur. D'autre part le produit selon l'invention confère aux locaux o il est appliqué une correction acoustique due à son état de surface irrégulier, qui absorbe le bruit. Enfin le produit selon l'invention du fait de ses qualités d'isolation thermique, permet d'abaisser le point de rosée des locaux o il est appliqué, jouant de ce fait le rôle de régulateur hygrothermique, et d'autre part, du fait des propriétés absorbantes de la vermiculite, il permet d'éviter les phénomènes de condensation. Le produit selon l'invention peut être appliqué sur n'importe quelle surface propre, qu'elle soit métallique, en bois, en plâtre, en béton, ou autre matériau. L'exemple qui suit est fourni à titre. d'illustration de la présente invention, étant bien entendu qu'il ne présente vis-à-vis d'elle aucun caractère limitatif. EXEMPLE Dans un malaxeur de 5000 1 à axe longitudinal et à vitesse de 15 tours/mn on introduit 4800 1 de billes de polystyrène expansé. Dans un mélangeur comportant un rotor à vitesse variable, on prépare une pâte-mère en introduisant dans 150 litres d'eau, sous agitation vive (environ 600 t/mn), 275 kg d'une dispersion de résine styrène ester acrylique à 50 % d'extrait sec vendue sous la dénomination "DILEXO AS 2 K" par la firme américaine TEXACO Inc. On y introduit ensuite, en maintenant l'agitation, les additifs suivants: kg de paraffine chlorée à 70 % de chlore vendue sous la dénomination "CERECLOR 70 P" par la firme allemande HOECHST A G. kg de trioxyde d'antimoine. 2 kg d'acétate de butyl carbitol. 4 kg d'hexylène glycol. 5 kg d'isothiazolinone-3 vendue sous la dénomination "SKANE M 8 " par la firme américaine ROHM & HAAS. kg de vermiculite SF. kg de titane CR 821. Dans une autre cuve, on disperse dans 50 litres d'eau 1,8 kg d'éther de cellulose vendu sous la dénomination "METHOCEL J 12 HS" par la firme américaine DOW CHEMICAL et on introduit cette suspension dans le mélangeur immédiatement avant le tranfert de l'ensemble vers le malaxeur, transfert opéré à l'aide d'une pompe On rince alors le mélangeur avec 100 litres d'eau que l'on transvase également dans le malaxeur. Après malaxage pendant environ 45 minutes, le produit est conditionné dans des récipients que l'on ferme hermétiquement. REVENDICATIONS 1) Composition pour revêtement de murs et plafonds, caractérisée en ce qu'elle renferme 10 à 12 % en poids de billes de polystyrène expansé et 7 à 10 % en poids de vermiculite exfoliée dans un liant constitué d'une dispersion aqueuse d'au moins un polymère vinylique. 2) Composition selon la revendication 1, caractérisé en ce que la dispersion aqueuse renferme de 48 à 52 % d'au moins un polymère, ladite dispersion étant mise en oeuvre à raison de 30 à % en poids du produit, qui renferme additionnellement 20 à 30 % en poids d'eau. 3) Composition selon la revendication 1 ou la revendication 2, caractérisée en ce que le polymère vinylique est choisi dans le groupe formé par les chlorures de polyvinyle, les acétates versatates de vinyle, les styrène esters acryliques, les vinyle éthylène chlorures et les polymères styrène-butadiène. 4) Composition selon l'une quelconque des revendications précédentes, caractérisée en ce qu'elle renferme en outre au moins un additif choisi dans le groupe formé par les pigments, les agents ignifuges, les agents de coalescence, les fongicides et les épaississants. ) Composition selon l'une quelconque des revendications précédentes, caractérisée en ce qu'elle renferme 2 à 5 % en poids d'au moins un pigment, 3 à 5 % en poids d'au moins un agent ignifuge, 0,5 à 2 % en poids d'au moins un agent de coalescence, 0,3 à 0,7 % en poids d'au moins un fongicide et 0,05 à 0,3 % en poids d'au moins un épaississant. 6) Composition selon la revendication 4 ou la revendication 5, caractérisée en ce que les pigments sont choisis dans le groupe formé par les oxydes de titane, les oxydes de fer jaune, rouge et noir et les colorants universels. 7) Composition selon la revendication 4 ou la revendication 5, caractérisée en ce que les agents ignifuges sont choisis dans le groupe formé par l'oxyde d'antimoine, la paraffine chlorée et les composés halogénés. 8) Composition selon la revendication 4 ou la revendication 5, caractérisée en ce que les agents de coalescence sont choisis dans le groupe formé par le white spirit, l'hexylène glycol et l'acétate de butyl carbitol. 9), Composition selon la revendication 4 ou la revendication 5, caractérisée en ce que les fongicides sont choisis dans le groupe formé par les dérivés phénoliques, mercuriels et stanniques, et les thiazolines. 10} Composition selon la revendication 4 ou la revendication 5, caractérisée en ce que les épaississants sont choisis dans le groupe formé par les éthers de cellulose, les émulsions acryliques et les polyuréthannes hydrosolubles.